(57)【要約】  本発明は硬質ポリイソシアヌレートフォームの製造方法に関し、当該方法は、ポリエステルオール、ギ酸を含む発泡剤及び少なくとも１つの三量化触媒を含む触媒系を含む組成物（Ａ）を、成分（Ｂ）としての少なくとも１つのポリイソシアネートと反応させることを含み、ここで、組成物（Ａ）がアルキレンオキシドをトルエンジアミンに添加することによって製造された少なくとも１つのポリエーテルアルコールをさらに含む。さらに、本発明は、本発明の方法により得られる又は得ることができる硬質ポリイソシアヌレートフォーム、及び当該硬質ポリイソシアヌレートフォームを断熱材として使用する方法に関する。【特許請求の範囲】
【請求項１】
硬質ポリイソシアヌレートフォームの製造方法であって、
（Ａ）ポリエステルオール、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含み、
組成物（Ａ）が、アルキレンオキシドをトルエンジアミンに添加することによって製造された少なくとも１つのポリエーテルアルコールをさらに含む、方法。
【請求項２】
前記硬質ポリイソシアヌレートフォームが、８５％を超えるＤＩＮ ＩＳＯ ４５９０による独立気泡の割合を有する、請求項１に記載の方法。
【請求項３】
前記硬質ポリイソシアヌレートフォームが、８０ｋＰａ以上のＤＩＮ ５３ ４２１／ＤＩＮ ＥＮ ＩＳＯ ６０４による圧縮強度を有する、請求項１又は２に記載の方法。
【請求項４】
アルキレンオキシドをトルエンジアミンに添加することによって製造された前記ポリエーテルアルコールが、１００〜６００の範囲のヒドロキシル価を有する、請求項１から３のいずれか一項に記載の方法。
【請求項５】
前記ポリエステルオールが、フタル酸、又はテレフタル酸、又はそれらの誘導体から製造されたポリエステルオールからなる群から選択される、請求項１から４のいずれか一項に記載の方法。
【請求項６】
前記三量化触媒が、ギ酸カリウム、酢酸カリウム、カリウムオクトエート、ギ酸アンモニウム、酢酸アンモニウム、アンモニウムオクトエート及びそれらの混合物からなる群から選択される、請求項１から５のいずれか一項に記載の方法。
【請求項７】
前記触媒系が、最大６個の窒素原子を有するアミン化合物であるさらなる触媒成分を含む、請求項１から６のいずれか一項に記載の方法。
【請求項８】
前記発泡剤がギ酸及び物理的発泡剤を含む、請求項１から７のいずれか一項に記載の方法。
【請求項９】
前記組成物（Ａ）が２．０質量％未満の水を含む、請求項１から８のいずれか一項に記載の方法。
【請求項１０】
組成物（Ａ）が、安定剤、難燃剤及び他の添加剤から選択されたさらなる成分を含む、請求項１から９のいずれか一項に記載の方法。
【請求項１１】
前記ポリイソシアネートが芳香族ポリイソシアネートである、請求項１から１０のいずれか一項に記載の方法。
【請求項１２】
前記硬質ポリイソシアヌレートフォームを製造するために、イソシアネート指数が１５０〜５００であるような量で、前記組成物（Ａ）及び（Ｂ）を反応させる、請求項１から１１のいずれか一項に記載の方法。
【請求項１３】
請求項１から１２のいずれか一項に記載の方法により得られる又は得ることができる硬質ポリイソシアヌレートフォーム。
【請求項１４】
請求項１から１２のいずれか一項に記載の方法により得られる又は得ることができる硬質ポリイソシアヌレートフォーム、又は請求項１３に記載の硬質ポリイソシアヌレートフォームを、断熱材として使用する方法。
【発明の詳細な説明】
【技術分野】
【０００１】
本発明は硬質ポリイソシアヌレートフォームの製造方法に関し、当該方法は、ポリエステルオール、ギ酸を含む発泡剤、及び少なくとも１つの三量化触媒を含む触媒系を含む組成物（Ａ）を、成分（Ｂ）としての少なくとも１つのポリイソシアネートと反応させることを含み、ここで、組成物（Ａ）がアルキレンオキシドをトルエンジアミンに添加することによって製造された少なくとも１つのポリエーテルアルコールをさらに含む。さらに、本発明は、本発明の方法により得られる又は得ることができる硬質ポリイソシアヌレートフォーム、及び当該硬質ポリイソシアヌレートフォームを断熱材として使用する方法に関する。
【背景技術】
【０００２】
ポリイソシアヌレートフォーム、特に硬質ポリイソシアヌレートフォームは、長い間知られており、文献に広く記載されている。硬質ポリイソシアヌレートフォームの重要な応用分野は複合物要素にある。通常、ポリイソシアネートを、イソシアネート基に対して反応性を有する水素原子を有する化合物（通常、ポリエーテルオール、ポリエステルオール又はこれらの両方）と１８０以上のイソシアネート指数で反応させることにより、それらを製造する。これは、反応性水素原子を有する化合物とイソシアネートとの反応によって形成されたウレタン構造の形成だけでなく、イソシアネート基が互いに反応することによってイソシアヌレート構造の形成ももたらす。
【０００３】
本発明の目的のため、ポリイソシアヌレートは、ウレタン基だけでなく、さらなる基も含むポリマーイソシアネート付加物である。
【０００４】
本発明の目的のため、イソシアネート指数は、１００を乗じた、イソシアネート基のイソシアネートに対して反応性を有する基に対する化学量論比である。本発明の目的のため、イソシアネートに対して反応性を有する基は、反応混合物中に含まれており、かつ、イソシアネート（化学発泡剤を含むが、イソシアネート基自体が含まれていない）に対して反応性を有する全ての基である。
【０００５】
本発明の目的のため、硬質ポリイソシアヌレートフォームは、発泡したポリイソシアヌレート、好ましくはＤＩＮ ７７２６によるフォームであり、すなわち、当該フォームが、８０ｋＰａ以上、好ましくは１５０ｋＰａ以上、特に好ましくは１８０ｋＰａ以上の、ＤＩＮ ５３ ４２１／ＤＩＮ ＥＮ ＩＳＯ ６０４による１０％変形時の圧縮応力又は圧縮強度を有する。さらに、硬質ポリイソシアヌレートフォームは、８５％を超え、好ましくは９０％を超えるＤＩＮ ＩＳＯ ４５９０による独立気泡の割合を有する。
【０００６】
一般的には、発泡触媒及びゲル化触媒の両方（通常、アミン）、並びに三量化触媒は、硬質ポリイソシアヌレートフォームの製造における触媒として使用されている。また、様々な触媒の混合物を含む触媒系も、従来技術において見出されている。
【０００７】
通常、物理的又は化学的発泡剤を用いて、これらの硬質ポリイソシアヌレートフォームを製造する。本発明の目的のため、化学的発泡剤は、イソシアネートとの反応により気体生成物を形成する化合物である。物理的発泡剤は、ポリウレタン製造のための出発材料中に溶解又は乳化し、かつ、ポリウレタン形成の条件下で蒸発する化合物である。使用可能な化学的発泡剤は特に、水及びカルボン酸である。使用される物理的発泡剤は、例えば、クロロフルオロカーボン、ヒドロフルオロカーボン、炭化水素及び液体ＣＯ２である。
【０００８】
好ましくは、硬質イソシアヌレートフォームは、連続プロセスによって、例えばダブルベルトプロセス（double belt process）によって製造される。相当量のイソシアネートがイソシアネートとの反応中に消費され、発泡ガスを発生させるので、硬質ポリイソシアヌレートフォームの製造において水を化学的発泡剤として使用することは制限されている。
【０００９】
同様に、ポリウレタン発泡体を製造するための化学的発泡剤としてのカルボン酸、主にギ酸の使用は、長い間知られている。
【００１０】
ＵＳ ５，１４３，９４５には、三量化触媒、並びに発泡剤としての水及びギ酸を使用してポリイソシアヌレートフォームを製造する方法が開示されている。
【００１１】
ＵＳ ５，２１４，０７６には、ギ酸及び発泡触媒（例えば、ペンタメチルジエチレントリアミン）を含む発泡剤の存在下で、芳香族ポリエステルオール及び芳香族アミンポリエーテルオールから連続気泡カルボジイミドイソシアヌレートフォームを製造する方法が開示されている。
【００１２】
ＥＰ １４３５３６６には、バッチプロセス及び連続プロセスの両方において、ギ酸を用いて発泡された硬質ポリイソシアヌレートフォーム及びポリウレタン修飾ポリイソシアヌレートフォームの製造にノボラックポリエーテルオールを使用する方法が記載されている。ここでは、１種以上の触媒、例えばペンタメチルジエチレントリアミンなどのアミン触媒、及びカルボン酸のスズ塩などのスズ触媒を使用することが可能である。
【００１３】
得られたフォームの燃焼特性を向上させるために、製造プロセスにおいてポリエステルオールをポリオールとして使用する。しかしながら、触媒系、ポリエステルオール及び発泡剤としてのギ酸を含む組成物は、限られた貯蔵安定性しか有しない。
【先行技術文献】
【特許文献】
【００１４】
【特許文献１】ＵＳ ５，１４３，９４５
【特許文献２】ＵＳ ５，２１４，０７６
【特許文献３】ＥＰ １４３５３６６
【発明の概要】
【発明が解決しようとする課題】
【００１５】
本発明は、これらの欠点を回避する硬質ポリイソシアヌレートフォームの製造方法を提供することを目的とする。
【課題を解決するための手段】
【００１６】
本発明によれば、この課題は、
（Ａ）ポリエステルオール、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含む、硬質ポリイソシアヌレートフォームの製造方法によって解決された。ここで、組成物（Ａ）は、アルキレンオキシドをトルエンジアミンに添加することによって製造された少なくとも１つのポリエーテルアルコールをさらに含む。
【発明を実施するための形態】
【００１７】
驚いたことには、ポリエステルオール、ギ酸を含む発泡剤、及び少なくとも１つの三量化触媒を含む触媒系を含む組成物（Ａ）の貯蔵安定性は、アルキレンオキシドをトルエンジアミンに添加することによって製造された少なくとも１つのポリエーテルアルコールを添加することにより向上されたことが見出された。さらに、この方法により得られる硬質ポリイソシアヌレートフォームは、良好な燃焼特性を有する。本発明の方法により得られるフォームは、断熱材としての、良好な機械的特性及び優れた特性を有する。
【００１８】
本発明の方法によれば、ポリエステルオール、ギ酸を含む発泡剤、少なくとも１つの三量化触媒を含む触媒系、及びアルキレンオキシドをトルエンジアミンに添加することによって製造された少なくとも１つのポリエーテルアルコールを含む組成物（Ａ）を、成分（Ｂ）としての少なくとも１つのポリイソシアネートと反応させる。
【００１９】
組成物（Ａ）は、アルキレンオキシドをトルエンジアミン（ＴＤＡ）に添加することによって製造された少なくとも１つのポリエーテルアルコールを含む。ポリエーテルアルコールの製造において、原則的には、ＴＤＡの全ての異性体を使用することが可能である。任意のｏ−ＴＤＡを含まない混合物を使用することが可能である。ＴＤＡの質量に対して、少なくとも２５質量％のｏ−ＴＤＡ（隣接ＴＤＡ（vicinal TDA）とも称される）を含む混合物が好ましい。本発明の特に好ましい実施態様において、ＴＤＡ異性体の混合物はＴＤＡの質量に対して、少なくとも９５質量％の隣接ＴＤＡを含む。エチレンオキシド、プロピレンオキシド及びそれらの混合物をＴＤＡ中に添加することによって、ポリエーテルアルコールを製造する。エチレンオキシド及びプロピレンオキシドを使用する場合、アルキレンオキシドは、それぞれに連続して又は互いに混合して添加することができる。一実施態様において、まずエチレンオキシドを添加し、次にプロピレンオキシドを添加する。好ましくは、エチレンオキシドの付加反応は、触媒の非存在下で行われ、プロピレンオキシドの付加反応は、塩基性触媒の存在下で行われる。
【００２０】
好ましくは、ポリエーテルアルコールは、１００〜６００、好ましくは１５０〜５００の範囲のヒドロキシル価を有する。
【００２１】
したがって、さらなる実施態様によれば、本発明は、上記のような硬質ポリイソシアヌレートフォームの製造方法に関し、ここで、アルキレンオキシドをトルエンジアミンに添加することによって製造されたポリエーテルアルコールが１００〜６００の範囲のヒドロキシル価を有する。
【００２２】
組成物（Ａ）はさらに、少なくとも１つのポリエステルオールを含む。特に、１．５〜８個のＯＨ基を有する化合物を使用する。特に好ましくは、これらのポリエステルオールは、１個の分子当たり、１．５〜８個、特に２〜４個のＯＨ基を有する。硬質ポリイソシアヌレートフォームの製造に使用されたポリエステルオールのヒドロキシル価は、好ましくは１００〜８５０ｍｇ ＫＯＨ／ｇ、特に好ましくは１００〜４００ｍｇ ＫＯＨ／ｇ、特に１５０〜３００ｍｇ ＫＯＨ／ｇである。好ましくは、分子量が４００ｇ／ｍｏｌを超える。
【００２３】
通常、２〜１２個の炭素原子を有する多官能価アルコール、例えばエチレングリコール、ジエチレングリコール、ブタンジオール、トリメチロールプロパン、グリセロール又はペンタエリスリトールと、２〜１２個の炭素原子を有する多官能価カルボン酸、例えばコハク酸、グルタル酸、アジピン酸、スベリン酸、アゼライン酸、セバシン酸、デカンジカルボン酸、マレイン酸、フマル酸、フタル酸、イソフタル酸、テレフタル酸、ポリエチレンテレフタレートのリサイクレート（recyclates）及びナフタレンジカルボン酸の異性体、好ましくはフタル酸、イソフタル酸、テレフタル酸、ポリエチレンテレフタレートのリサイクレート及びナフタレンジカルボン酸の異性体、又はそれらの無水物との縮合によって、使用されたポリエステルアルコールを製造する。無水フタル酸及び／又はテレフタル酸及び／又はポリエチレンテレフタレートのリサイクレートから製造されたポリエステルオールが、特に好ましい。
【００２４】
ポリエステルの製造におけるさらなる出発材料について、疎水性物質を同時に使用することも可能である。疎水性物質は、無極性有機ラジカルを含み、かつ、ヒドロキシル、カルボン酸、カルボン酸エステル又はそれらの混合物から選択された少なくとも１つの反応性基を有する水不溶性物質である。疎水性材料の当量は１３０〜１０００ｇ／ｍｏｌの範囲にある。例えば、脂肪酸、例えばステアリン酸、オレイン酸、パルミチン酸、ラウリン酸又はリノール酸、並びに、脂肪及びオイル、例えばヒマシ油、トウモロコシ油、ひまわり油、大豆油、ココナッツオイル、オリーブオイル又はトールオイルを使用することが可能である。ポリエステルが疎水性物質を含む場合、疎水性物質の割合は、ポリエステルアルコールの全モノマー含有量に対して、好ましくは１〜３０モル％、特に好ましくは４〜１５モル％である。
【００２５】
使用されたポリエステルオールは、好ましくは１．５〜５、特に好ましくは１．５〜４の官能価を有する。
【００２６】
したがって、さらなる実施態様によれば、本発明は、上記のような硬質ポリイソシアヌレートフォームの製造方法に関し、ここで、ポリエステルオールが、フタル酸、又はテレフタル酸、又はそれらの誘導体から製造されたポリエステルオールからなる群から選択される。
【００２７】
組成物（Ａ）は、好適な量のポリエステルオールを含むことができる。組成物（Ａ）は、例えば組成物（Ａ）の総質量に対して１０〜９０質量％の範囲、好ましくは組成物（Ａ）の総質量に対して２０〜８０質量％の範囲の量のポリエステルオールを含むことができる。通常、組成物（Ａ）は、組成物（Ａ）の総質量に対して１〜３０質量％の範囲の、好ましくは組成物（Ａ）の総質量に対して２〜２０質量％の範囲の量で、アルキレンオキシドをトルエンジアミンに添加することによって製造されたポリエーテルアルコールを含む。本発明において、特に説明しない限り、組成物（Ａ）の全ての成分の量の合計は１００質量％である。組成物（Ａ）はさらなる成分を含むことができる。
【００２８】
組成物（Ａ）は、少なくとも２つのイソシアネート基に対して反応性を有する基を有する少なくとも１つの化合物をさらに含んでもよい。イソシアネート基に対して反応性を有する基、すなわち、イソシアネート基に対して反応性を有する水素原子を有する使用可能な化合物は、特に、分子中に少なくとも１．５個、例えば１．５〜５個、好ましくは２個又は３個の、ＯＨ基、ＳＨ基、ＮＨ基、ＮＨ２基及びＣＨ−酸基から選択された反応性基、好ましくはＯＨ基を有する化合物である。ここでは、分子中の反応性基の数は、イソシアネート基に対して反応性を有する水素原子を有する分子の平均数と見なされる。
【００２９】
特に、１．５〜８個のＯＨ基を有する化合物を使用する。好ましくは、ポリエーテルオール、ポリエステルオール又はそれらの両方を使用する。
【００３０】
ポリエーテルポリオールは、既知の方法により、例えば２〜８個、好ましくは２〜４個の結合された状態での反応性水素原子を含む少なくとも１つの出発分子を添加して、アルカリ金属水酸化物、例えば水酸化ナトリウム若しくは水酸化カリウム、又はアルカリ金属アルコキシド、例えばナトリウムメトキシド、ナトリウムエトキシド、カリウムエトキシド若しくはカリウムイソプロポキシドを触媒として使用するアニオン重合によって、又はルイス酸、例えば五塩化アンチモン、フッ化ホウ素エーテラート若しくは漂白土（bleaching earth）を触媒として使用するカチオン重合によって、１個のアルキレンラジカル当たり２〜４個の炭素原子を有する１つ以上のアルキレンオキシドから製造することができる。
【００３１】
好適なアルキレンオキシドは、例えば、テトラヒドロフラン、１，３−プロピレンオキシド、１，２−又は２，３−ブチレンオキシド、スチレンオキシド、並びに、好ましくはエチレンオキシド及び１，２−プロピレンオキシド、特に好ましくはエチレンオキシドである。アルキレンオキシドは、それぞれに、交互に連続して、又は混合物として使用することができる。
【００３２】
使用可能な出発分子は、例えば、エチレングリコール、ジエチレングリコール、グリセロール、トリメチロールプロパン、ペンタエリトリット、スクロース、ソルビトール、メチルアミン、エチルアミン、イソプロピルアミン、ブチルアミン、ベンジルアミン、アニリン、トルイジン、トルエンジアミン、ナフチルアミン、エチレンジアミン、ジエチレントリアミン、４，４’−メチレンジアニリン、１，３−プロパンジアミン、１，６−ヘキサンジアミン、エタノールアミン、ジエタノールアミン、トリエタノールアミン、及び他の二価若しくは多価アルコール、又は単官能若しくは多官能価アミンである。好ましくは、エチレングリコール、ジエチレングリコール、グリセロール、トリメチロールプロパン及びトルエンジアミンを使用する。
【００３３】
本発明によれば、組成物（Ａ）はまた、２つ以上の遊離ヒドロキシル基を有する化合物を含んでもよい。好ましくは、これらの化合物は、他の官能基又は反応性基、例えば酸基を含まない。好ましくは、ポリオール、例えばポリエーテルポリオール又はポリエステルポリオールを使用してもよい。これらの例としては、ポリオキシアルキレン、ポリオキシアルケニル、ポリエステルジオール、ポリエステルオール、ポリエーテルグリコール、特にポリプロピレングリコール、ポリエチレングリコール、ポリプロピレングリコール、ポリプロピレンエチレングリコール又はそれらの混合物が挙げられる。混合物とは、例えばコポリマーだけでなく、ポリマーの混合物も意味すると理解することができる。
【００３４】
また、鎖延長剤及び／又は架橋剤を使用することが可能である。使用された鎖延長剤及び／又は架橋剤は特に、いずれの場合にも４００未満、好ましくは６０〜３００の分子量を有する、二官能又は三官能価アミン及びアルコール、特にジオール、トリオール又はそれらの両方である。
【００３５】
使用された発泡剤は、ギ酸を含む発泡剤で製造される。これは、唯一の発泡剤として、又は水及び／又は物理的発泡剤との混合物として使用することができる。本発明によれば、少量、例えば５〜２０質量％の水を含有するギ酸を使用することができる。物理的発泡剤として、炭化水素、ハロゲン化炭化水素、例えばクロロフルオロカーボン（ＣＦＣｓ）、ヒドロクロロフルオロカーボン（ＨＣＦＣｓ）又はヒドロフルオロカーボン（ＨＦＣｓ）、及び他の化合物、例えば、過フッ素化されたアルカン、例えばペルフルオロヘキサン、及びエーテル、エステル、ケトン及びアセタール、又はそれらの混合物を使用することが好ましい。さらに、ヒドロフルオロオレフィン（ＨＦＯ）、例えば（Ｅ）１−クロロ−３，３，３−トリフルオロ−プロペン（ＨＦＯ−１２３３ｚｄ（Ｅ））及び１，１，１，４，４，４ヘキサフルオロ−２−ブテン（ＨＦＯ−１３３６ｍｚｚ）を使用することができる。ヒドロフルオロカーボン、例えば１，１，１，３，３−ペンタフルオロブタン（ＨＦＣ ３６５ｍｆｃ）、１，１，１，３，３−ペンタフルオロプロパン（ＨＦＣ ２４５ｆａ）、１，１，１，２−テトラフルオロエタン（ＨＦＣ １３４ａ）又は１，１，１，２，３，３，３−ヘプタフルオロプロパン（ＨＦＣ ２２７ｅａ）及びそれらの混合物が好ましい。さらに、炭化水素、例えばペンタンの異性体及び誘導体を物理的発泡剤として有利に使用することができる。
【００３６】
好ましくは、ヒドロフルオロカーボン（ＨＦＣｓ）、ヒドロフルオロオレフィン（ＨＦＯ）及び／又は炭化水素と組み合わせたギ酸を使用する。好ましい実施態様において、発泡剤は、２．０質量％以下の含水量を除いて、水を含まない。組成物（Ａ）の総含水量は、いずれの場合にも組成物（Ａ）の総質量に対して、好ましくは２．０質量％未満、より好ましくは１．５質量％未満、特に好ましくは１．０質量％未満である。さらなる好ましい実施態様において、炭化水素と組み合わせた、特にｎ−ペンタン又はペンタンの異性体と組み合わせたギ酸を使用する。
【００３７】
したがって、さらなる実施態様によれば、本発明は、上記のような硬質ポリイソシアヌレートフォームの製造方法に関し、ここで、前記組成物（Ａ）が２．０質量％未満の水を含む。
【００３８】
通常、発泡剤は、組成物（Ａ）の総質量に対して、２〜３０質量％、好ましくは２．５〜２５質量％、特に好ましくは３〜２０質量％の量で使用される。
【００３９】
組成物（Ａ）中のギ酸の量は、好ましくは０．５〜７質量％の範囲、好ましくは１〜６質量％の範囲、特に好ましくは２〜５質量％の範囲である。
【００４０】
したがって、さらなる実施態様によれば、本発明は、上記のような硬質ポリイソシアヌレートフォームの製造方法に関し、ここで、発泡剤がギ酸及び物理的発泡剤を含む。
【００４１】
組成物（Ａ）はさらに、少なくとも１つの三量化触媒を含む触媒系を含む。適切であれば、触媒系はさらなる触媒成分を含んでもよい。
【００４２】
好適な三量化触媒は、ＮＣＯ基の互いの反応を触媒する化合物である。その例としては、カルボン酸の、金属塩、特にアンモニウム塩、アルカリ金属塩又はアルカリ土類金属塩が挙げられる。好ましくは、１〜２０個の炭素原子を有する直鎖若しくは分岐の、置換若しくは非置換の、飽和若しくは不飽和の脂肪族若しくは芳香族カルボン酸（例えば、ギ酸、酢酸、オクタン酸、酒石酸、クエン酸、オレイン酸、ステアリン酸及びリシノール酸）の塩、又は６〜２０個の炭素原子を有する置換若しくは非置換の芳香族カルボン酸（例えば、安息香酸及びサリチル酸）の塩を使用する。ギ酸カリウム、酢酸カリウム、カリウムオクトエート、ギ酸アンモニウム、酢酸アンモニウム、アンモニウムオクトエート、特にギ酸カリウムが好ましい。
【００４３】
したがって、さらなる実施態様によれば、本発明は、上記のような硬質ポリイソシアヌレートフォームの製造方法に関し、ここで、前記三量化触媒が、ギ酸カリウム、酢酸カリウム、カリウムオクトエート、ギ酸アンモニウム、酢酸アンモニウム、アンモニウムオクトエート及びそれらの混合物からなる群から選択される。
【００４４】
さらなる実施態様によれば、本発明は、上記のような硬質ポリイソシアヌレートフォームの製造方法に関し、ここで、前記三量化触媒がギ酸カリウムである。
【００４５】
さらに、触媒は、ＮＣＯ基の互いの三量化反応を同様に触媒するアミン含有触媒を含んでもよい。これらには、例えば、１，３，５−トリス（３−ジメチルアミノプロピル）ヘキサヒドロ−ｓ−トリアジン、トリス−３−ジメチルアミノプロピルアミン、ペンタメチルジプロピレントリアミン及び２，４，６−トリス（ジメチルアミノエチル）フェノールが含まれる。
【００４６】
さらなる触媒成分について、触媒系は、最大６個の窒素原子の三量化触媒を有するアミン化合物を含んでもよい。好適な触媒は、１個、２個、３個、４個、５個又は６個の窒素原子及び５個未満の酸素原子を含む化合物である。特に好ましくは、Ｎ−メチルジエタノールアミン、ヘキサメチル−トリエチレンテトラアミン、ペンタメチルジエチレントリアミン、ビス（ジメチルアミノエチル）エーテル、Ｎ，Ｎ，Ｎ−トリメチルアミノエチルエタノールアミン、Ｎ，Ｎ−ジメチルアミノエチルＮ−メチル−Ｎ−ヒドロキシエチルアミノエチルエーテル、Ｎ，Ｎ−ジメチルアミノエトキシエタノール、Ｎ，Ｎ−ビス（３−ジメチルアミノプロピル）アミノ−２−プロパノールアミン、テトラ−メチルヘキサメチレンジアミン、トリス−３−ジメチルアミノプロピルアミン、ジメチルエタノールアミン、トリエチルアミン、ジメチルシクロヘキシルアミン、ペンタメチルジプロピレントリアミン、Ｎ−メチルイミダゾール、１，３，５−トリス（３−ジメチルアミノプロピル）ヘキサヒドロ−ｓ−トリアジン、２，４，６−トリス（ジメチルアミノエチル）−フェノール、Ｎ−ジメチルアミノプロピルウレア又はビス−（Ｎ−ジメチルアミノプロピル）ウレアを使用する。特に、ビス（ジメチルアミノエチル）エーテル、Ｎ，Ｎ，Ｎ−トリメチルアミノエチルエタノールアミン、Ｎ，Ｎ−ジメチルアミノエトキシエタノール又はジメチルエタノールアミンを使用する。
【００４７】
好ましくは、ギ酸カリウムと、Ｎ，Ｎ，Ｎ−トリメチルアミノエチルエタノールアミン、Ｎ，Ｎ−ジメチルアミノエトキシエタノール又はジメチルエタノールアミン、特にＮ，Ｎ，Ｎ−トリメチルアミノエチルエタノールアミンの群から選択されたさらなる触媒成分との混合物を使用する。
【００４８】
組成物（Ａ）中の三量化触媒の量は、一般に０．２〜５質量％の範囲、好ましくは０．５〜４質量％の範囲である。
【００４９】
したがって、さらなる実施態様によれば、本発明は、上記のような硬質ポリイソシアヌレートフォームの製造方法に関し、ここで、前記触媒系が最大６個の窒素原子を有するアミン化合物であるさらなる触媒成分を含む。
【００５０】
組成物（Ａ）は、通常ポリイソシアヌレートの製造にさらに使用することができるさらなる化合物を含むことができる。これらには、泡安定剤、難燃剤、及び他の添加剤、例えばさらなる触媒及び抗酸化剤が含まれる。
【００５１】
泡安定剤は、フォーム形成中に規則的なセル構造の形成を促進する物質である。
【００５２】
例としては、シリコン含有の泡安定剤、例えばシロキサン−オキシアルキレンコポリマー及び他の有機ポリシロキサンが挙げられる。また、脂肪アルコール、オキソアルコール、脂肪アミン、アルキルフェノール、ジアルキルフェノール、アルキルクレゾール、アルキルレゾルシノール、ナフトール、アルキルナフトール、ナフチルアミン、アニリン、アルキルアニリン、トルイジン、ビスフェノールＡ、アルコキシル化ビスフェノールＡ、ポリビニルアルコールのアルコキシル化生成物、並びにまた、ホルムアルデヒドとアルキルフェノール、ホルムアルデヒドとジアルキルフェノール、ホルムアルデヒドとアルキルクレゾール、ホルムアルデヒドとアルキルレゾルシノール、ホルムアルデヒドとアニリン、ホルムアルデヒドとトルイジン、ホルムアルデヒドとナフトール、ホルムアルデヒドとアルキルナフトール、及びまたホルムアルデヒドとビスフェノールＡの縮合生成物のアルコキシル化生成物、並びに、これらの泡安定剤の２つ以上の混合物が挙げられる。
【００５３】
泡安定剤は、組成物（Ａ）の総質量に対して、好ましくは０．５〜４質量％、特に好ましくは１〜３質量％の量で使用される。
【００５４】
使用することができる難燃剤は、先行技術から知られている一般的な難燃剤である。好適な難燃剤は、例えば、臭素化エーテル（Ｉｘｏｌ Ｂ ２５１）、臭素化アルコール、例えばジブロモネオペンチルアルコール、トリブロモネオペンチルアルコール及びＰＨＴ−４−ジオール、並びにまた、塩素化ホスフェート、例えばトリス（２−クロロエチル）ホスフェート、トリス（２−クロロイソプロピル）ホスフェート（ＴＣＰＰ）、トリス（１，３−ジクロロイソプロピル）ホスフェート、トリス（２，３−ジブロモプロピル）ホスフェート及びテトラキス（２−クロロエチル）エチレンジホスフェート、又はそれらの混合物である。
【００５５】
上述のハロゲンで置換されたホスフェートに加えて、無機難燃剤、例えば赤リン、赤リンを含む製品、膨張黒鉛、酸化アルミニウム水和物、三酸化アンチモン、酸化ヒ素、ポリリン酸アンモニウム、及び硫酸カルシウム若しくはシアヌル酸誘導体（例えばメラミン）、又は少なくとも２つの難燃剤（例えば、ポリリン酸アンモニウム及びメラミン）の混合物、並びにまた、適切であれば、本発明によって製造された硬質ポリイソシアヌレートフォームに難燃性を与えるためのデンプンを使用することが可能である。
【００５６】
さらなる液体の無ハロゲン難燃剤として、ジエチルエタンホスホネート（ＤＥＥＰ）、トリエチルホスフェート（ＴＥＰ）、ジメチルプロピルホスホネート（ＤＭＰＰ）、ジフェニルクレシルホスフェート（ＤＰＣ）などを使用することが可能である。
【００５７】
好ましくは、トリス（２−クロロイソプロピル）ホスフェート（ＴＣＰＰ）、ジエチルエタンホスホネート（ＤＥＥＰ）、又はジフェニルクレシルホスフェート（ＤＰＣ）を使用する。特に好ましい実施態様において、無ハロゲン難燃剤のみを使用する。
【００５８】
本発明の目的のため、難燃剤は、組成物（Ａ）の総質量に対して、好ましくは０〜６０質量％、特に好ましくは５〜５０質量％、より好ましくは１０〜４０質量％の量で使用される。
【００５９】
さらに、通常の充填剤を使用することができる。
【００６０】
したがって、さらなる実施態様によれば、本発明は、上記のような硬質ポリイソシアヌレートフォームの製造方法に関し、ここで、組成物（Ａ）が、安定剤、難燃剤及び他の添加剤から選択されたさらなる成分を含む。
【００６１】
本発明の方法によれば、組成物（Ａ）を、成分（Ｂ）としての少なくとも１つのポリイソシアネートと反応させる。本発明の目的のため、少なくとも１つのポリイソシアネート（以下、成分（Ｂ）と称される）は、多官能芳香族及び／又は脂肪族イソシアネート、例えばジイソシアネートを含む。
【００６２】
原則的には、全ての既知の有機ジイソシアネート及びポリイソシアネートを使用することが可能である。特に、通常の脂肪族、脂環式、及び特に芳香族ジイソシアネート及び／又はポリイソシアネートを使用する。好ましくは、好適な多官能イソシアネートは、平均で２個から４個以下のＮＣＯ基を含む。好適なイソシアネートの例としては、１，５−ナフタレンジイソシアネート、キシリレンジイソシアネート（ＸＤＩ）、テトラメチルキシリレンジイソシアネート（ＴＭＸＤＩ）、ジフェニルジメチルメタンジイソシアネート誘導体、ジ−及びテトラアルキルジフェニルメタンジイソシアネート、４，４−ジベンジルジイソシアネート、１，３−フェニレンジイソシアネート、１，４−フェニレンジイソシアネート、トリレンジイソシアネート（ＴＤＩ）の異性体、任意に混合物において、１−メチル−２，４−ジイソシアナトシクロヘキサン、１，６−ジイソシアナト−２，２，４−トリメチルヘキサン、１，６−ジイソシアナト−２，４，４−トリメチルヘキサン、１−イソシアナトメチル−３−イソシアナト−１，５，５−トリメチルシクロヘキサン（ＩＰＤＩ）、塩素化及び臭素化ジイソシアネート、含リンジイソシアネート、４，４−ジイソシアナトフェニル−ペルフルオロエタン、テトラメトキシブタン１，４−ジイソシアネート、ブタン１，４−ジイソシアネート、ヘキサン１，６−ジイソシアネート（ＨＤＩ）、ジシクロヘキシルメタンジイソシアネート、シクロヘキサン１，４−ジイソシアネート、エチレンジイソシアネート、ビスイソシアナトエチルフタレート、また、反応性ハロゲン原子を有するポリイソシアネート、例えば１−クロロメチルフェニル２，４−ジイソシアネート、１−ブロモメチルフェニル２，６−ジイソシアネート、３，３−ビスクロロメチルエーテル４，４−ジフェニルジイソシアネートが挙げられる。
【００６３】
好ましくは、ジフェニルメタンジイソシアネート（ＭＤＩ）、及び特に粗ＭＤＩ、すなわち、ジフェニルメタンジイソシアネートとポリフェニレン−ポリメチレンポリイソシアネートとの混合物（ポリメリックＭＤＩとして知られている）を使用する。また、イソシアネートは、例えばウレトジオン、カーバメート、イソシアヌレート、カルボジイミド、アロファネート及び特にウレタン基を組み込むことによって修飾することができる。
【００６４】
硬質ポリイソシアヌレートフォームを製造するために、粗ＭＤＩを使用することが特に好ましい。
【００６５】
さらに、プレポリマーをイソシアネート成分として使用することができる。これらのプレポリマーは、上記のイソシアネート、及び下記のポリエーテル若しくはポリエステル、又はそれらの両方から製造され、２０〜３０、好ましくは２５〜３０のＮＣＯ価を有する。イソシアヌレート構造は既に、これらのプレポリマー中に含まれていることができる。
【００６６】
したがって、さらなる実施態様によれば、本発明は、上記のような硬質ポリイソシアヌレートフォームの製造方法に関し、ここで、前記ポリイソシアネートが芳香族ポリイソシアネートである。
【００６７】
ポリイソシアネート成分が、１．８〜５．０の範囲、より好ましくは１．９〜３．５の範囲、最も好ましくは２．０〜３．０の範囲のイソシアネート基官能価を有することが有利であり得る。
【００６８】
本発明によれば、硬質ポリイソシアヌレートフォームを製造するために、好ましくは、イソシアネート指数が１５０〜５００、好ましくは１６０〜４００、特に１８０〜３５０であるような量で、ポリイソシアネート（Ｂ）及び組成物（Ａ）を反応させる。
【００６９】
したがって、さらなる実施態様によれば、本発明は、上記のような硬質ポリイソシアヌレートフォームの製造方法に関し、ここで、硬質ポリイソシアヌレートフォームを製造するために、イソシアネート指数が１５０〜５００であるような量で、組成物（Ａ）及び（Ｂ）を反応させる。
【００７０】
硬質ポリイソシアヌレートフォームは、既知の方法を用いて、バッチ式又は連続して製造することができる。ここに記載されている発明は、両方のプロセスに関する。
【００７１】
バッチ式プロセスにおいて、通常、１５〜３５℃、好ましくは２０〜３０℃の温度で、出発成分を混合する。既知の混合装置を用いて、出発成分の混合を行うことができる。
【００７２】
例えば、ダブルベルトプロセスなどの連続プロセスにおいて、フォームに被覆層を適用する能力を向上させるために、上部被覆層（upper covering layer）及び下部被覆層（bottom covering layer）、例えば金属、アルミニウムホイル又は紙の層をロールからロールオフし、適切であれば、賦形し（profiled）、加熱し、コロナ処理する。その後、例えば高圧混合ヘッドで、成分ａ）〜ｄ）、適切であれば、ｅ）を含む反応混合物を混合し、下部被覆層に適用し、ダブルベルトとして知られているもの中の上部被覆層及び下部被覆層の間に硬化させる。次に、要素を所望の長さに切り取る。適切であれば、硬質ポリイソシアヌレートフォーム系を適用する前に、プライマーを下部被覆層にさらに適用する。
【００７３】
二成分プロセスを利用することが特に有利であることが見出された。この目的のため、イソシアネートに対して反応性を有する少なくとも２つの基を有する化合物、化学的発泡剤、触媒、並びに、適切であれば、泡安定剤、難燃剤及び他の添加剤はポリオール成分を形成するが、一方で反応に使用されたイソシアネートはイソシアネート成分を形成する。ポリオール成分及びイソシアネート成分の両方とも、物理的発泡剤を含むことができる。実際の硬質ポリイソシアヌレートフォームの製造において、その後、ポリオール成分及びイソシアネート成分を互いに反応させる。
【００７４】
硬質ポリイソシアヌレートフォームの製造中で、又は硬質ポリイソシアヌレートフォームの製造を開始する前に、発泡剤、特にギ酸をポリオール成分に添加することができる。例えば、メーターを介してポリオール成分中に発泡剤を単独で供給することができる。
【００７５】
本発明によれば、既知の混合装置を用いて、硬質ポリイソシアヌレートフォームを製造することができる。既知の混合装置を用いて、出発成分の混合を行うことができる。
【００７６】
通常、１５〜３５℃、好ましくは２０〜３０℃の温度で出発成分を混合する。高圧又は低圧計量装置によって、反応混合物を混合することができる。
【００７７】
本発明の方法によって製造された硬質フォームの密度は、２０〜４００ｋｇ／ｍ３、好ましくは３０〜２００ｋｇ／ｍ３、より好ましくは３５〜１００ｋｇ／ｍ３である。
【００７８】
本発明の方法において、硬質ポリイソシアヌレートフォームを得る。したがって、さらなる態様によれば、本発明はまた、上記の方法によって得られる又は得ることができる硬質ポリイソシアヌレートフォームにも関する。特に、本発明は、
（Ａ）イソシアネート基に対して反応性を有する少なくとも２つの基を有する化合物、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含む、硬質ポリイソシアヌレートフォームの製造方法によって得られる又は得ることができる硬質ポリイソシアヌレートフォームに関し、
ここで、組成物（Ａ）は、アルキレンオキシドをトルエンジアミンに添加することによって製造された少なくとも１つのポリエーテルアルコールをさらに含む。
【００７９】
使用された好ましい化合物及び反応条件について、上記を参照する。
【００８０】
また、本発明による硬質フォームは、例えば、火炎高さを測定する場合、測定された特に良好な燃焼特性も有する。火炎高さなどの燃焼特性は、ＥＮ ＩＳＯ １１９２５−２に従って測定される。本発明による硬質フォームは、好ましくは、１５ｃｍ未満の火炎高さを有し、したがって、好ましくは、ＥＮ ＩＳＯ １１９２５−２に従ってクラスＥに分類される。好ましくは、本発明による硬質フォームは、ＥＮ ＩＳＯ １１９２５−２の要求を相応に満たす複合物の製造に使用することができる。
【００８１】
さらに、本発明の硬質ポリイソシアヌレートフォームは、冷凍装置、冷蔵庫、容器及び建築物のための良好な断熱材料である。したがって、本発明は、本発明の硬質ポリイソシアヌレートフォームを断熱材として含む冷凍装置、冷蔵庫、容器及び建築物を含む。
【００８２】
また、さらなる態様によれば、本発明は、上記のような本発明の方法によって得られる又は得ることができる硬質ポリイソシアヌレートフォームを、エンジニアリング材料として又は断熱材に使用する方法に関する。特に、本発明は、上記のような本発明の方法によって得られる又は得ることができる硬質ポリイソシアヌレートフォームを断熱材として使用する方法に関する。
【００８３】
本発明は、以下の実施態様を含み、ここで、これらが、そこに定義されたそれぞれの相互依存性によって示される実施形態の特定の組み合わせを含む。
【００８４】
１．硬質ポリイソシアヌレートフォームの製造方法であって、
（Ａ）ポリエステルオール、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含み、
組成物（Ａ）が、アルキレンオキシドをトルエンジアミンに添加することによって製造された少なくとも１つのポリエーテルアルコールをさらに含む、方法。
【００８５】
２．前記硬質ポリイソシアヌレートフォームが、８５％を超えるＤＩＮ ＩＳＯ ４５９０による独立気泡の割合を有する、実施態様１に記載の方法。
【００８６】
３．前記硬質ポリイソシアヌレートフォームが、８０ｋＰａ以上のＤＩＮ ５３ ４２１／ＤＩＮ ＥＮ ＩＳＯ ６０４による圧縮強度を有する、実施態様１又は２に記載の方法。
【００８７】
４．前記硬質ポリイソシアヌレートフォームが、８０ｋＰａ以上のＤＩＮ ５３ ４２１／ＤＩＮ ＥＮ ＩＳＯ ６０４による１０％変形時の圧縮応力を有する、実施態様１又は２に記載の方法。
【００８８】
５．硬質ポリイソシアヌレートフォームの製造方法であって、
（Ａ）ポリエステルオール、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含み、
組成物（Ａ）が、アルキレンオキシドをトルエンジアミンに添加することによって製造された少なくとも１つのポリエーテルアルコールをさらに含み、
前記硬質ポリイソシアヌレートフォームが、８５％を超えるＤＩＮ ＩＳＯ ４５９０による独立気泡の割合を有する、方法。
【００８９】
６．硬質ポリイソシアヌレートフォームの製造方法であって、
（Ａ）ポリエステルオール、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含み、
組成物（Ａ）が、アルキレンオキシドをトルエンジアミンに添加することによって製造された少なくとも１つのポリエーテルアルコールをさらに含み、
前記硬質ポリイソシアヌレートフォームが、８０ｋＰａ以上のＤＩＮ ５３ ４２１／ＤＩＮ ＥＮ ＩＳＯ ６０４による圧縮強度を有する、方法。
【００９０】
７．硬質ポリイソシアヌレートフォームの製造方法であって、
（Ａ）ポリエステルオール、
ギ酸を含む発泡剤、
少なくとも１つの三量化触媒を含む触媒系、
を含む組成物（Ａ）、及び
（Ｂ）成分（Ｂ）としての少なくとも１つのポリイソシアネート
を反応させることを含み、
組成物（Ａ）が、アルキレンオキシドをトルエンジアミンに添加することによって製造された少なくとも１つのポリエーテルアルコールをさらに含み、
前記硬質ポリイソシアヌレートフォームが、８０ｋＰａ以上のＤＩＮ ５３ ４２１／ＤＩＮ ＥＮ ＩＳＯ ６０４による１０％変形時の圧縮応力を有する、方法。
【００９１】
８．アルキレンオキシドをトルエンジアミンに添加することによって製造された前記ポリエーテルアルコールが、１００〜６００の範囲のヒドロキシル価を有する、実施態様１から７のいずれか一項に記載の方法。
【００９２】
９．前記ポリエステルオールが、フタル酸、又はテレフタル酸、又はそれらの誘導体から製造されたポリエステルオールからなる群から選択される、実施態様１から８のいずれか一項に記載の方法。
【００９３】
１０．前記三量化触媒が、ギ酸カリウム、酢酸カリウム、カリウムオクトエート、ギ酸アンモニウム、酢酸アンモニウム、アンモニウムオクトエート及びそれらの混合物からなる群から選択される、実施態様１から９のいずれか一項に記載の方法。
【００９４】
１１．前記触媒系が、最大６個の窒素原子を有するアミン化合物であるさらなる触媒成分を含む、実施態様１から１０のいずれか一項に記載の方法。
【００９５】
１２．前記発泡剤がギ酸及び物理的発泡剤を含む、実施態様１から１１のいずれか一項に記載の方法。
【００９６】
１３．前記組成物（Ａ）が２．０質量％未満の水を含む、実施態様１から１２のいずれか一項に記載の方法。
【００９７】
１４．組成物（Ａ）が、安定剤、難燃剤及び他の添加剤から選択されたさらなる成分を含む、実施態様１から１３のいずれか一項に記載の方法。
【００９８】
１５．前記ポリイソシアネートが芳香族ポリイソシアネートである、実施態様１から１４のいずれか一項に記載の方法。
【００９９】
１６．前記硬質ポリイソシアヌレートフォームを製造するために、イソシアネート指数が１５０〜５００であるような量で、前記組成物（Ａ）及び（Ｂ）を反応させる、実施態様１から１５のいずれか一項に記載の方法。
【０１００】
１７．実施態様１から１６のいずれか一項に記載の方法により得られる又は得ることができる硬質ポリイソシアヌレートフォーム。
【０１０１】
１８．実施態様１から１６のいずれか一項に記載の方法により得られる又は得ることができる硬質ポリイソシアヌレートフォーム、又は実施態様１７に記載の硬質ポリイソシアヌレートフォームを、断熱材として使用する方法。
【０１０２】
以下、実施例を参照して本発明を説明する。
【実施例】
【０１０３】
以下の実施例により、本発明を説明する。
【０１０４】
１．一般的な手順
本発明によるポリウレタン硬質フォーム５〜７、９及び１１、並びに、比較用フォームＣ１〜Ｃ４、Ｃ８、Ｃ１０及びＣ１２を製造した。
【０１０５】
イソシアネートに対して反応性を有する成分、発泡剤、触媒及びさらなる成分を混合して、ポリオール組成物（Ａ−成分）を得た。その後、該ポリオール組成物を、イソシアネートと、１５０±２の比で（比較例Ｃ１２の混合比が１００：１１０である）発泡させた。
【０１０６】
１４００ｒｐｍ及び５秒の混合時間で、混合器を用いて、カップ中で発泡を行った。カップ試験を用いて、自由発泡密度（free foaming density）及び反応時間を測定した。２２±２℃の温度で、ポリオール組成物（Ａ−成分）を１日、１４日、２８日保存した後、カップ試験を繰り返した。
【０１０７】
ＥＮ ＩＳＯ １１９２５−２に従って火炎高さを測定した。
【０１０８】
２．結果
結果を表１ａ及び１ｂにまとめる。結果は、本発明による組成物が向上した貯蔵安定性を有することを示している。Ａ成分を１４日及び２８日保存した後のゲル化時間の増加は僅かである。これと対照的に、比較例は、Ａ成分を１４日保存した後のゲル化時間の増加を示している。これは、比較例の系をフォームの製造に使用することを困難又は不可能にする。
【０１０９】
本発明によるフォームの燃焼特性は良好であり、全ての本発明によるポリイソシアヌレートフォームは欧州規格のクラスＥ（火炎高さ＜１５ｃｍ）を満たす。
【０１１０】
【表１】
2019516841.tif 000002
【０１１１】
【表２】
2019516841.tif 000003
【０１１２】
３．使用した原料
ポリエステル１：無水フタル酸、ジエチレングリコール及びオレイン酸から製造されたポリエステルオール、官能価＝２、ＯＨＮ＝２１０ｍｇ ＫＯＨ／ｇ。
【０１１３】
ポリエステル２：テレフタル酸、ジエチレングリコール及びオレイン酸から製造されたポリエステルオール、官能価＝２．５、ＯＨＮ＝２４５ｍｇ ＫＯＨ／ｇ。
【０１１４】
ポリエーテル１：ＴＤＡ、エチレンオキシド及びプロピレンオキシドから製造されたポリエーテル；官能価＝３．８、ＯＨＮ＝３９０ｍｇ ＫＯＨ／ｇ。
【０１１５】
ポリエーテル２：エチレンジアミン及びプロピレンオキシドから製造されたポリエーテルオール；官能価＝３．９、ＯＨＮ＝４７０ｍｇ ＫＯＨ／ｇ。
【０１１６】
ポリエーテル３：サッカロース、ペンタエリトリット（pentaerythrite）、ジエチレングリコール及びプロピレンオキシドから製造されたポリエーテルオール；官能価＝３．９、ＯＨＮ＝４０３ｍｇ ＫＯＨ／ｇ。
【０１１７】
ポリエーテル４：プロピレングリコール及びプロピレンオキシドから製造されたポリエーテルオール、官能価＝２、ＯＨＮ＝１０４ｍｇ ＫＯＨ／ｇ。
【０１１８】
安定剤：Ｍｏｍｅｎｔｉｖｅ社製のＮｉａｘ ｓｉｌｉｃｏｎ Ｌ ６９００。
【０１１９】
難燃剤：ＴＣＰＰ（トリスクロロイソプロピルホスフェート）。
【０１２０】
Ｄａｂｃｏ ＴＭＲ２：Ａｉｒ Ｐｒｏｄｕｃｔｓ社製のＰＩＲ触媒。
【０１２１】
Ｔｏｙｏｃａｔ ＴＲＸ：Ｔｏｓｏｈ社製のＰＩＲ触媒。
【０１２２】
ギ酸カリウム：モノエチレングリコール中、４０％
アミン触媒１：ジプロピレングリコール中、７０％のビス−２−ジメチルエーテル。
【０１２３】
アミン触媒２：２−２−ジメチルアミノエチルメチル−アミノ−エタノール。
【０１２４】
アミン触媒３：Ｎ，Ｎ−ジメチルシクロヘキシルアミン。
【０１２５】
イソシアネート：ＢＡＳＦ ＳＥ社製のＬｕｐｒａｎａｔ（登録商標）Ｍ２０Ｓ、３１％のＮＣＯ含有量及び２．７の平均官能価を有するＰＭＤＩ。
【国際調査報告】
2019516841.tif 000004
2019516841.tif 000005